(57)【特許請求の範囲】
【請求項１】
基材の表面に、受理層、水性インクで形成されるインクジェット層、透明性保持粉体としてアクリル樹脂ビーズを含有する水性塗料で形成されるクリアー層、無機質塗料層をこの順に積層して成ることを特徴とする化粧建築板。
【請求項２】
クリアー層を形成する水性塗料の固形成分濃度が４０重量％以上であることを特徴とする請求項１に記載の化粧建築板。
【請求項３】
クリアー層の厚みが３〜３０μｍであることを特徴とする請求項１又は２に記載の化粧建築板。
【請求項４】
無機質塗料層の表面に光触媒塗料層を形成して成ることを特徴とする請求項１乃至３のいずれかに記載の化粧建築板。
【発明の詳細な説明】
【技術分野】
【０００１】
本発明は、インクジェット印刷により所望の模様が施された化粧建築板に関するものである。
【背景技術】
【０００２】
従来、インクジェット印刷により所望の模様が施された化粧建築板としては、図４に示すようなものが知られており（例えば、特許文献１参照。）、この化粧建築板は、次のようにして形成されている。まずセメント板等の基材１の表面に受理層２を形成し、次にこの受理層２の表面にインクジェット印刷することによってインクジェット層３を形成する。その後、このインクジェット層３の表面にクリアー層４を形成することによって、図４に示すような化粧建築板を得ることができるものである。
【０００３】
そして、上記受理層２によって、インクジェット層３のインクを定着させて鮮明な模様を得ることができるものであり、また、上記クリアー層４によって、インクジェット層３を保護することができるものである。
【特許文献１】特開２００４−６０２４１号公報
【発明の開示】
【発明が解決しようとする課題】
【０００４】
しかしながら、図４に示すような従来の化粧建築板にあっては、溶剤系塗料でインクジェット層３及びクリアー層４を形成するため、化粧建築板を製造する作業環境が悪化し、作業者に対する安全性が低下するという問題があり、また、環境負荷が増大するという問題もあった。さらに、耐候性等の耐久性が不十分であるという問題もあった。
【０００５】
本発明は上記の点に鑑みてなされたものであり、作業環境が良好となり、安全性が向上し、環境負荷を低減することができると共に、耐候性等の耐久性を高く得ることができる化粧建築板を提供することを目的とするものである。
【課題を解決するための手段】
【０００６】
本発明の請求項１に係る化粧建築板は、基材１の表面に、受理層２、水性インクで形成されるインクジェット層３、透明性保持粉体としてアクリル樹脂ビーズを含有する水性塗料で形成されるクリアー層４、無機質塗料層５をこの順に積層して成ることを特徴とするものである。
【０００８】
請求項２の発明は、請求項１において、クリアー層４を形成する水性塗料の固形成分濃度が４０重量％以上であることを特徴とするものである。
【０００９】
請求項３の発明は、請求項１又は２において、クリアー層４の厚みが３〜３０μｍであることを特徴とするものである。
【００１０】
請求項４の発明は、請求項１乃至３のいずれかにおいて、無機質塗料層５の表面に光触媒塗料層６を形成して成ることを特徴とするものである。
【発明の効果】
【００１１】
本発明の請求項１に係る化粧建築板によれば、インクジェット層もクリアー層も共に水性であるため、溶剤系塗料を用いる場合に比べて、作業環境が良好となり、安全性が向上すると共に、環境負荷を低減することができるものである。また、インクジェット層及びクリアー層を形成するにあたって、溶剤系塗料を用いないので、防爆設備が不要となり、設備コストを軽減することができるものである。さらに、クリアー層は緩衝層として作用するため、脆い受理層の上にインクジェット層を介して硬い無機質塗料層５を形成することができ、この無機質塗料層５で化粧建築板の耐候性等の耐久性を高く得ることができるものである。
【００１２】
また請求項１の発明によれば、透明性保持粉体であるアクリル樹脂ビーズによって、クリアー層中の水はけが良くなり、塗膜の乾燥を短時間で行うことができるものである。しかも、上記粉体は透明性を保持しているので、塗膜の乾燥後においては、クリアー層の透明性が確保され、このクリアー層を透して、インクジェット層で表される模様を視認することができるものである。
【００１３】
請求項２の発明によれば、速く乾燥させることができ、インクの滲みを防止することができるものである。
【００１４】
請求項３の発明によれば、耐候性等の耐久性をさらに高く得ることができると共に、クラックの発生及び水性インクの滲みを防止することができるものである。
【００１５】
請求項４の発明によれば、防汚性を高く得ることができるものである。
【発明を実施するための最良の形態】
【００１６】
以下、本発明の実施の形態を説明する。
【００１７】
本発明に係る化粧建築板は、図１に示すように、基材１の表面に、受理層２、水性インクで形成されるインクジェット層３、水性塗料で形成されるクリアー層４、無機質塗料層５をこの順に積層することによって形成されている。
【００１８】
基材１としては、窯業系基材や金属系基材のように無機質のものであっても、樹脂系基材のように有機質のものであっても、いずれでもよい。窯業系基材の外装材は、瓦や外壁材等の用途に使用されるものである。窯業系基材は、無機質硬化体の原料となる水硬性膠着材に無機充填剤、繊維質材料等を配合し、成形した後に養生硬化させて作製されるものであり、水硬性膠着材としては、特に限定されるものではないが、例えば、ポルトランドセメント、高炉セメント、高炉スラグ、ケイ酸カルシウム、石膏等から選ばれたものの一種あるいは複数種を用いることができる。また、無機充填剤としては、フライアッシュ、ミクロシリカ、珪砂等を、繊維質材料としては、パルプ、合成繊維等の無機繊維や、スチールファイバー等の金属繊維を、それぞれ単独であるいは複数種併せて用いることができる。成形は押出成形や注型成形、抄造成形、プレス成形等の方法により行うことができ、成形の後、必要に応じてオートクレーブ養生、蒸気養生、常温養生を行って、外装材として使用される窯業系基材を作製することができる。このように作製される窯業系基材の外装材の表面には、溶剤系、水溶性あるいはエマルション系のシーラーにより目止めを行い、基材１表面への吸い込みのばらつきを調整するようにしてもよい。使用されるシーラーとしては、特に限定されるものではないが、アクリル系やラテックス系のものを使用することができる。このシーラーの上には意匠性や耐久性の向上のために、アクリル系やラテックス系の有機塗膜を形成するようにしてもよい。その他、基材１としては、例えば、フレキシブルボード、珪酸カルシウム板、石膏スラグパーライト板、木片セメント板、プレキャストコンクリート板、ＡＬＣ板、石膏ボード等の無機質板を用いることができる。
【００１９】
そして化粧建築板を製造するにあたっては、上記のような基材１の表面にまず、必須ではないが、一般的にはシーラー（図示省略）を塗った後に受理層２を形成する。シーラーとしては、公知のものを用いることができる。受理層２は、この上に形成されるインクジェット層３のインクを定着させるために必要な層であり、有機溶剤で希釈した塗料で形成することもできるが、水性塗料で形成するのが好ましい。このように、水性塗料で受理層２を形成することによって、環境負荷を低減することができるものである。
【００２０】
上記水性塗料としては、アクリル系エマルションをベースにしたアクリル樹脂塗料や、アクリルシリコン系エマルションをベースにしたアクリルシリコン樹脂塗料を用いることができる。水性塗料には、体質顔料と吸湿性樹脂のうちの少なくとも一方を配合しておくのが好ましい。これにより、インクの定着性を向上させることができる上に、後で水性塗料でクリアー層４を形成する際に滲みを防止することができると共に、発色性も向上させることができるものである。ここで、体質顔料としては、シリカ、アルミナ、水酸化アルミニウム、硫酸バリウム、多孔質シリカ、珪藻土等を用いることができ、吸湿性樹脂としては、酢酸ビニル、ウレタン系ポリマー、アクリル系ポリマー、ポリビニルアルコール等のインキ吸収性ポリマー等を用いることができる。また、水性塗料には、酸化チタン、酸化鉄、カーボンブラック等の顔料を着色剤として配合することもできる。また、受理層２を水性塗料で形成するにあたっては、基材１の表面に水性塗料を塗布量３０〜２００ｇ／ｍ２・ｗｅｔで塗布するのが好ましい。なお、水性塗料の塗布は、スプレーガン、ロールコーター、フローコーター、カーテンコーター等を用いて行うことができる。
【００２１】
次に、受理層２の表面に水性インクをインクジェット印刷することによってインクジェット層３を形成する。ここで、インクジェット印刷するためのインクジェット装置としては、例えば、図３に示すようなものを用いることができる。このインクジェット装置は、噴射ノズル７を設けた塗装ノズルヘッド８、塗装ノズルヘッド８の噴射ノズル７に水性インクを供給する塗料供給タンク９、塗装ノズルヘッド８の噴射ノズル７からの水性インクの噴射を制御する塗装制御システム１０などを設けたインクジェット式塗装機１１と、基材１を搬送する搬送コンベア１２とを備えて形成されるものである。
【００２２】
塗装ノズルヘッド８は、イエロー、シアン、マゼンタ、ブラックの各色の水性インクを噴出する４種類の塗装ノズルヘッド８ｙ、８ｃ、８ｍ、８ｋから形成してあり、フルカラー印刷による塗装を行うことができるようにしてある。塗料供給タンク９も同様に４種類のものからなるものであり、イエローの水性インクを供給する塗料供給タンク９ｙは塗装ノズルヘッド８ｙに、シアンの水性インクを供給する塗料供給タンク９ｃは塗装ノズルヘッド８ｃに、マゼンタの水性インクを供給する塗料供給タンク９ｍは塗装ノズルヘッド８ｍに、ブラックの水性インクを供給する塗料供給タンク９ｋは塗装ノズルヘッド８ｋに、それぞれ接続してある。また、各塗装ノズルヘッド８ｙ、８ｃ、８ｍ、８ｋは基材１の搬送方向に沿って配列してある。
【００２３】
塗装制御システム１０は、各種のＣＰＵ、ＲＯＭ、ＲＡＭ等から構成されるものであり、塗装データ作成部、塗装制御部、噴射ノズル制御部等を備えて形成してある。塗装データ作成部は、原画をスキャナ等して得た色柄パターンのデータを入力して保存するものであり、塗装制御部は、塗装を行う基材１に応じた色柄パターンのデータを塗装データ作成部から取り出し、この色柄のパターンのデータに基づいて、噴射ノズル制御部に制御信号を出力するものである。また、噴射ノズル制御部は、塗装ノズルヘッド８ｙ、８ｃ、８ｍ、８ｋの各噴射ノズル７に接続してあり、噴射ノズル制御部から入力される制御信号に基づいて各噴射ノズル７を制御するものである。各噴射ノズル７は例えばピエゾ制御方式により噴射を行ったり噴射を停止したりするようになっており、噴射ノズル制御部で各噴射ノズル７を制御することによって、イエロー、シアン、マゼンタ、ブラックの各水性インクの噴射と停止を個別に制御して、色柄パターンに対応したフルカラー印刷による塗装を行うことができるものである。
【００２４】
搬送コンベア１２は、インクジェット式塗装機１１の下側に配置されるものであり、ベルトコンベアで形成することができる。
【００２５】
そして、上記のように形成されるインクジェット装置でインクジェット印刷するにあたっては、まず、受理層２を形成した基材１を搬送コンベア１２上に導入する。導入された基材１はそのまま送られてインクジェット式塗装機１１の塗装ノズルヘッド８ｙ、８ｃ、８ｍ、８ｋの下を順に通過する。このように、基材１を搬送コンベア１２で送りながら、塗装ノズルヘッド８ｙ、８ｃ、８ｍ、８ｋから水性インクを噴射させて塗着させることによって、受理層２の表面にインクジェット層３を形成することができるものである。このように塗装された基材１はさらに送られ、次工程に搬出されるものである。
【００２６】
その後、インクジェット層３の表面にクリアー層４を形成する。クリアー層４は、この下に形成されたインクジェット層３を保護するために必要な層であり、水性塗料で形成するものである。このように、水性塗料でクリアー層４を形成することによって、環境負荷を低減することができるものである。
【００２７】
上記水性塗料としては、アクリル系エマルションをベースにしたアクリル樹脂塗料や、アクリルシリコン系エマルションをベースにしたアクリルシリコン樹脂塗料を用いるのが好ましい。これにより、後で形成される無機質塗料層５をクリアー層４に強く付着させることができるものである。水性塗料には、アクリルビーズ、マイカ等の骨材を配合しておくのが好ましい。これにより、意匠性を向上させることができる。また、クリアー層４を水性塗料で形成するにあたっては、インクジェット層３の表面に水性塗料を塗布量２０〜２００ｇ／ｍ２・ｗｅｔで塗布するのが好ましい。そして、焼付け乾燥は、例えば、ジェット乾燥機を用いて、１００〜２００℃、３０秒以上の条件で行うのが好ましい。十分に焼付け乾燥を行わないと、温度湿度等環境条件によって、化粧建築板の耐久性が低下しやすくなる場合がある。なお、水性塗料の塗布は、スプレーガン、ロールコーター、フローコーター、カーテンコーター等を用いて行うことができる。
【００２８】
また、クリアー層４を形成する水性塗料は、透明性保持粉体を含有している。透明性保持粉体としては、アクリル樹脂ビーズを用いる。このような透明性保持粉体によって、クリアー層４中の水はけが良くなり、塗膜の乾燥を短時間で行うことができるものである。しかも、上記粉体は透明性を保持しているので、塗膜の乾燥後においては、クリアー層４の透明性が確保され、このクリアー層４を透して、インクジェット層３で表される模様を視認することができるものである。なお、クリアー層４を形成する水性塗料全量に対して、透明性保持粉体の含有量は３〜２０重量％であることが好ましい。
【００２９】
また、クリアー層４を形成する水性塗料の固形成分濃度は４０重量％以上であることが好ましく、５０重量％以上（実質上の上限は６０重量％）であることがより好ましい。これにより、速く乾燥させることができ、インクの滲みを防止することができるものである。しかし、クリアー層４を形成する水性塗料の固形成分濃度が４０重量％未満であると、乾燥に時間がかかり、インクが滲んでしまうおそれがある。
【００３０】
また、クリアー層４の厚みは３〜３０μｍであることが好ましい。これにより、耐候性等の耐久性をさらに高く得ることができると共に、クラックの発生及び水性インクの滲みを防止することができるものである。しかし、クリアー層４の厚みが３μｍより薄いと、耐候性等の耐久性を高く得ることができないおそれがあり、逆に、クリアー層４の厚みが３０μｍより厚いと、クラックが発生したり、水性インクが滲んだりするおそれがある。
【００３１】
また、クリアー層４を形成する水性塗料は、テキサノール等の疎水性成分を含有しているのが好ましい。上記水性塗料中の疎水性成分によって、水性インクの逆流、つまり水性インクがクリアー層４に向かって流れるのを防止することができ、これにより、鮮明な模様が得られ、意匠性を向上させることができるものである。なお、クリアー層４を形成する水性塗料全量に対して、疎水性成分の含有量は０．５〜１０重量％であることが好ましい。
【００３２】
その後、本発明においては、図４に示す従来のものとは異なり、図１に示すようにクリアー層４の表面に無機質塗料層５を形成する。無機質塗料層５は、化粧建築板の耐候性等の耐久性を向上させるために必要な層であり、ＳｉＯ２骨格で構成された塗膜で、紫外線吸収剤、場合によっては、艶消し剤が配合された塗膜からなるものである。例えば、特許第３２４２４４２号公報や特許第３１９３８３２号公報に記載されたコーティング用組成物や、特開平９−２４９８２２号公報に記載された無機コーティング剤で形成することができる。
【００３３】
無機質塗料の具体例として、特許第３２４２４４２号公報に記載されたコーティング用組成物を以下に挙げる。すなわち、
（Ａ）一般式（Ｉ）
Ｒ１ｎＳｉＸ４−ｎ…（Ｉ）
（式中、Ｒ１は同一または異種の、アルキル基、シクロアルキル基、アルケニル基、ハロゲン置換炭化水素基、γ−メタクリロキシプロピル基、γ−グリシドキシプロピル基、３，４−エポキシシクロヘキシルエチル基およびγ−メルカプトプロピル基からなる群より選ばれる、炭素数１〜８の１価炭化水素基を示し、ｎは０〜３の整数、Ｘはアルコキシ基、アセトキシ基、オキシム基、エノキシ基、アミノ基、アミノキシ基およびアミド基からなる群より選ばれる加水分解性基を示す。）で表わされる加水分解性オルガノシランを有機溶媒または水に分散されたコロイダルシリカ中で、Ｘ１モルに対し水０．００１〜０．５モルを使用する条件下で部分加水分解してなる、オルガノシランのシリカ分散オリゴマー溶液、
（Ｂ）平均組成式（II）
Ｒ２ａＳｉ（ＯＨ）ｂＯ（４−ａ−ｂ）／２…（II）
（式中、Ｒ２は同一または異種の、アルキル基、シクロアルキル基、アルケニル基、ハロゲン置換炭化水素基、γ−メタクリロキシプロピル基、γ−グリシドキシプロピル基、３，４−エポキシシクロヘキシルエチル基およびγ−メルカプトプロピル基からなる群より選ばれる、炭素数１〜８の１価炭化水素基を示し、ａおよびｂはそれぞれ０．２≦ａ≦２、０．０００１≦ｂ≦３、ａ＋ｂ＜４の関係を満たす数である。）で表わされ、成分中のＲ２にフェニル基を全Ｒ２基に対して１〜３０モル％含有するポリオルガノシロキサン、および、
（Ｃ）（Ａ）成分と（Ｂ）成分との縮合反応を促進する触媒を必須成分とし、（Ａ）成分においてシリカを固形分として５〜９５重量％含有し、加水分解性オルガノシランの少なくとも５０モル％がｎ＝１のオルガノシランで、（Ａ）成分１〜９９重量部に対して（Ｂ）成分９９〜１重量部が配合されているコーティング用組成物である。
【００３４】
そして、無機質塗料層５を形成するにあたっては、クリアー層４を形成した基材１をあらかじめ４０℃以上に加温しておき、この状態でスプレーガンを用いて無機質塗料を塗布することによって行うことができる。このとき、乾燥条件は、１００〜２００℃、１〜５分間であることが好ましい。十分に焼付け乾燥を行わないと、温度湿度条件によっては、無機質塗料層５の耐久性能が発揮されないおそれがあると共に、後述する光触媒塗料層６の性能を十分に引き出すことができないおそれがある。また、無機質塗料層５を形成するにあたっては、クリアー層４の表面に無機質塗料を塗布量４〜４０ｇ／ｍ２・ｄｒｙで塗布するのが好ましい。塗布量が４ｇ／ｍ２・ｄｒｙより少ないと、耐候性等の耐久性を十分に得ることができないおそれがあり、逆に、塗布量が４０ｇ／ｍ２・ｄｒｙより多いと、硬化収縮が大きくなり、クラック等が発生するおそれがある。
【００３５】
さらに、本発明においては、図２に示すように無機質塗料層５の表面に光触媒塗料層６を形成するのが好ましい。光触媒塗料層６は、超親水性を有しており、化粧建築板の防汚性を向上させるために必要な層であり、ＳｉＯ２骨格で構成された塗膜で、光触媒、場合によっては、艶消し剤が配合された塗膜からなるものである。例えば、特許第２７７６２５９号公報に記載された抗菌性無機塗料や、松下電工（株）製「フレッセラＰＳ１０００」で形成することができる。
【００３６】
光触媒塗料層６を形成するにあたっては、無機質塗料層５を形成した基材１をあらかじめ４０℃以上に加温しておき、この状態でスプレーガンを用いて光触媒塗料層形成用塗料を塗布することによって行うことができる。このように、基材１をあらかじめ加温しておくことで、光触媒塗料層６を形成した後の乾燥工程でのエネルギーを小さく抑えることができるものである。また、光触媒塗料層６を形成するにあたっては、無機質塗料層５の表面に光触媒塗料層形成用塗料を塗布量０．５〜５ｇ／ｍ２・ｄｒｙで塗布するのが好ましい。塗布量が０．５ｇ／ｍ２・ｄｒｙより少ないと、防汚性を十分に得ることができないおそれがあり、逆に、塗布量が５ｇ／ｍ２・ｄｒｙより多いと、化粧建築板が乳白色となり、意匠性が低下するおそれがある。
【００３７】
上記のようにして形成される化粧建築板にあっては、インクジェット層３もクリアー層４も共に水性であるため、溶剤系塗料を用いる場合に比べて、作業環境が良好となり、安全性が向上すると共に、環境負荷を低減することができるものである。また、インクジェット層３及びクリアー層４を形成するにあたって、溶剤系塗料を用いないので、防爆設備が不要となり、設備コストを軽減することができるものである。
【００３８】
また、上記のようにして形成される化粧建築板にあっては、クリアー層４の表面に無機質塗料層５が形成されているので、図４に示す従来のものに比べて、耐候性等の耐久性を高く得ることができるものである。すなわち、クリアー層４は緩衝層として作用するため、脆い受理層２の上に、インクジェット層３を介して、硬い無機質塗料層５を形成することができ、この無機質塗料層５で化粧建築板の耐候性等の耐久性を高く得ることができるものである。また、図２に示す化粧建築板にあっては、化粧建築板の表面に付着した有機物などの汚れは、光触媒塗料層６の光触媒作用によって分解されると共に、光触媒塗料層６が超親水性を発現することにより、分解した汚れを雨水等によって容易に除去することができるので、化粧建築板の防汚性を高く得ることができるものである。もちろん、従来の化粧建築板と同様に、受理層２によって、インクジェット層３のインクを定着させて鮮明な模様を得ることができるので、本発明においては、このようなフルカラー印刷による鮮明な模様を長期間維持することができるものである。
【実施例】
【００３９】
以下、本発明を実施例によって具体的に説明する。
【００４０】
実施例１〜６及び比較例１の化粧建築板は、図２に示すように、基材１の表面に、受理層２、水性インクで形成されるインクジェット層３、水性塗料で形成されるクリアー層４、無機質塗料層５、光触媒塗料層６をこの順に積層することによって製造した。また、実施例７の化粧建築板は、図１に示すように、基材１の表面に、受理層２、水性インクで形成されるインクジェット層３、水性塗料で形成されるクリアー層４、無機質塗料層５をこの順に積層することによって製造した。
【００４１】
一方、比較例２の化粧建築板は、基材１の表面に、受理層２、水性インクで形成されるインクジェット層３、溶剤系塗料で形成されるクリアー層４、無機質塗料層５、光触媒塗料層６をこの順に積層することによって製造した。また、比較例３の化粧建築板は、基材１の表面に、受理層２、水性インクで形成されるインクジェット層３、水性塗料で形成されるクリアー層４、光触媒塗料層６をこの順に積層することによって製造した。
【００４２】
ここで、基材１としては、セメント基板を用いた。
【００４３】
また、受理層２は、アクリル系エマルションをベースにしたアクリル樹脂塗料を用いて形成した。なお、この塗料の樹脂成分は、主成分樹脂であるアクリルエマルション樹脂７０重量部と、吸湿性樹脂である吸湿性アクリル樹脂３０重量部とで構成されている。
【００４４】
また、インクジェット層３は、図３に示すようなインクジェット装置を用い、受理層２の表面に水性インクをインクジェット印刷することによって形成した。
【００４５】
ここで、水性インクとしては、水性顔料分散体を５０重量％、ジエチレングリコールを１０重量％、グリセリンを２０重量％、ジエチレングリコールモノブチルエーテルを１０重量％、水を１０重量％含有するものを用いた。上記水性顔料分散体としては、顔料と水溶性樹脂（アクリル酸共重合体）と水とを、顔料／水溶性樹脂／水＝１０／４／８６となるように混合したものを用いた。なお、上記顔料としては、シアン（フタロシアニンブルー）、マゼンタ（弁柄）、イエロー（黄色酸化鉄）、ブラック（カーボンブラック）を用い、各色の顔料ごとに水性インクを調製した。
【００４６】
また、実施例１〜７及び比較例１のクリアー層４は、アクリル系エマルションをベースにしたアクリル樹脂塗料（ＡｃＥｍ系）を用いて形成した。このアクリル樹脂塗料（ＡｃＥｍ系）の固形成分濃度（クリアーＮＶ）を下記［表１］に示す。また、実施例１〜７のアクリル樹脂塗料（ＡｃＥｍ系）には、透明性保持粉体としてアクリル樹脂ビーズが下記［表１］に示す配合量（重量部）含有されている。また、実施例１〜７及び比較例１のクリアー層４の厚みを下記［表１］に示す。
【００４７】
また、比較例２のクリアー層４は、溶剤系塗料であるアクリルシリコン系塗料（大日本塗料（株）製「Ｖシリコン」）を用いて形成した。この塗料には、透明性保持粉体としてアクリル樹脂ビーズが下記［表１］に示す配合量（重量部）含有されている。比較例２のクリアー層４の厚みを下記［表１］に示す。
【００４８】
また、比較例３のクリアー層４は、アクリル系エマルションをベースにしたアクリル樹脂塗料（ＡｃＥｍ系）を用いて形成した。この塗料には、透明性保持粉体としてアクリル樹脂ビーズが下記［表１］に示す配合量（重量部）含有されている。比較例３のクリアー層４の厚みを下記［表１］に示す。
【００４９】
また、無機質塗料層５は、特許第３２４２４４２号公報に記載された実施例１のコーティング用組成物を用いて形成した。無機質塗料層５を形成するにあたっては、クリアー層４の表面に無機質塗料を塗布量１０ｇ／ｍ２・ｄｒｙで塗布した。
【００５０】
また、光触媒塗料層６は、松下電工（株）製「フレッセラＰＳ１０００」を用いて形成した。光触媒塗料層６を形成するにあたっては、無機質塗料層５の表面に光触媒塗料層形成用塗料を塗布量１ｇ／ｍ２・ｄｒｙで塗布した。
【００５１】
そして、実施例１〜７及び比較例１〜３について、クリアー塗装作業環境、耐候性、クリアー層の乾燥性、発色性、防汚性を評価する試験を行った。
【００５２】
＜クリアー塗装作業環境＞
クリアー塗装作業環境は、以下の基準に基づいて判定した。その結果を下記［表１］に示す。
【００５３】
「○」：クリアー層を形成する作業環境下において、異臭が気になる又は気分がすぐれないと感じた人が１０人中４人以下である場合。
【００５４】
「×」：クリアー層を形成する作業環境下において、異臭が気になる又は気分がすぐれないと感じた人が１０人中５人以上である場合。
【００５５】
＜耐候性＞
耐候性の試験は、次のようにして行った。すなわち、各化粧建築板を１週間養生し、次に各化粧建築板の表面にサンシャインウェザオメーター（ＳＷＯＭ）により紫外線を５０００時間照射した後、各化粧建築板の表面を目視により観察して耐候性を評価した。各化粧建築板の耐候性は、以下の基準に基づいて判定した。その結果を下記［表１］に示す。
【００５６】
「○」：異常がないもの。 
【００５７】
「△」：クリア層の表面にクラックが部分的に発生／初期板に比べて印刷色がわずかに変色したもの。
【００５８】
「×」：クリア層の表面にクラックが全面に発生／初期板に比べて印刷色が大きく変色したもの。
【００５９】
＜クリアー層の乾燥性＞
インクジェット印刷した受理層２にクリアー層４を形成し、１３０℃で２分間乾燥させ、室温まで冷却した後に指触により、クリアー層の乾燥性を評価した。
【００６０】
「○」：湿りによる抵抗がなく、十分乾燥しているもの。
【００６１】
「△」：湿りによる抵抗が少しあるもの。
【００６２】
「×」：湿っており、指に受理層が付着するもの。
【００６３】
＜発色性＞
図３に示すインクジェット装置を用い、印刷濃度２５％、５０％、７５％、１００％のグラデーションパターンを各色（ＣＭＹＫ）について印刷し、クリアー層４を形成して乾燥させたサンプルについて、肉眼及び２０倍の拡大鏡で観察することによって、発色性を評価した。評価基準は以下の通りであり、その結果を下記［表１］に示す。
【００６４】
「○」：色は均一であるが、若干のくすみが見られるもの。
【００６５】
「△」：色に若干のムラ、かつ若干のくすみがあり、インク本来の色が印刷されていないもの。
【００６６】
「×」：色にムラ、かつくすみがひどく、インク本来の色が印刷されていないもの。
【００６７】
＜防汚性＞
防汚性の試験は、次のようにして行った。まず、各化粧建築板を１週間養生し、次に各化粧建築板にサンシャインウェザオメーター（ＳＷＯＭ）により紫外線を２４時間照射して、光触媒塗料層６の光触媒作用を発現させる初期化処理を行った。次に、初期化処理後の化粧建築板の表面に５％のカーボン懸濁液をスプレーで吹き付けることによって、化粧建築板の表面を汚した。そして、この化粧建築板を垂直に立てた後、化粧建築板の表面にスプレーで水を吹き付けることによって、汚れがきれいに落ちるか否かを目視により観察して防汚性を評価した。各化粧建築板の防汚性は、汚れを付ける前の化粧建築板（標準サンプル）と比較することにより、以下の基準に基づいて判定した。その結果を下記［表１］に示す。
【００６８】
「○」：汚れていないもの。
【００６９】
「△」：うっすら汚れているもの。
【００７０】
「×」：汚れているもの。
【００７１】
【表１】
0004820157.tif 000002
【００７２】
上記［表１］にみられるように、実施例１〜７はいずれも、比較例２に比べて、クリアー塗装作業環境に優れていることが確認される。
【００７３】
また、クリアー層を形成する水性塗料が透明性保持粉体としてアクリル樹脂ビーズを含有している実施例１〜７は、比較例１に比べて、クリアー層の乾燥性に優れていることが確認される。
【００７４】
また、クリアー層を形成する水性塗料の固形分濃度（クリアーＮＶ）が４０重量％以上である実施例１〜３、７はいずれも、実施例４に比べて、発色性に優れていることが確認される。
【００７５】
また、クリアー層の厚みが３〜３０μｍである実施例１〜４、７はいずれも、実施例５に比べて、耐候性が優れていることが確認される。
【００７６】
また、無機質塗料層の表面に光触媒塗料層を形成した実施例１〜６は、実施例７及び比較例３に比べて、防汚性が優れていることが確認される。
【図面の簡単な説明】
【００７７】
【図１】本発明の実施の形態の一例を示す断面図である。
【図２】本発明の実施の形態の他の一例を示す断面図である。
【図３】インクジェット装置の一例を示す概略正面図である。
【図４】従来技術の一例を示す断面図である。
【符号の説明】
【００７８】
１  基材
２  受理層
３  インクジェット層
４  クリアー層
５  無機質塗料層
６  光触媒塗料層
【図１】
0004820157.tif 000003
【図２】
0004820157.tif 000004
【図３】
0004820157.tif 000005
【図４】
0004820157.tif 000006